(57)【要約】【課題】アイロン処理時の処理空間に香りを発現するとともに、アイロン掛け後、室温まで放冷した繊維製品に香りを発現する繊維製品用の糊剤組成物を提供する。【解決手段】（ａ）特定のケイ酸エステル化合物、（ｂ）総炭素数が１以上、７以下である脂肪酸のビニルエステル由来の構造を構成骨格の一部として有する重合体、（ｃ）カチオン性基を有する水溶性重合体、（ｄ）多価アルコール、及び水を含有する繊維製品用糊剤組成物。【選択図】なし【特許請求の範囲】
【請求項１】
（ａ）一般式（１）で表される化合物、（ｂ）総炭素数が１以上、７以下である脂肪酸のビニルエステル由来の構造を構成骨格の一部として有する重合体、（ｃ）カチオン性基を有する水溶性重合体、（ｄ）多価アルコール、及び水を含有する繊維製品用糊剤組成物。
【化１】
2014001469.tif 000009
〔式中、Ｘは−ＯＨ、−Ｒ1（Ｒ1は置換基としてフェニル基、水酸基又はアルコキシ基を有していても良い総炭素数１以上、２２以下の脂肪族炭化水素基）又は−ＯＲ2（Ｒ2は置換基としてフェニル基、水酸基又はアルコキシ基を有していても良い総炭素数６以上、２２以下の炭化水素基）、ＹはＸ又は−ＯＳｉ（Ｘ）3、ｎは平均重合度を示す０以上、１５以下の数である。複数個のＸ及びＹはそれぞれ同一でも異なっていても良いが、一分子中に−ＯＲ2を少なくとも１つ有する。〕
【請求項２】
（ｂ）成分が、酢酸ビニル（ｉ−１）と、アクリル酸及びメタクリル酸から選ばれる１種以上の不飽和カルボン酸（ii−１）と、Ｎ，Ｎ−ジメチルアクリルアミド、Ｎ，Ｎ−ジメチルメタクリルアミド、Ｎ，Ｎ−ジエチルアクリルアミド及びＮ，Ｎ−ジエチルメタクリルアミドから選ばれる１種以上の不飽和カルボン酸アミド（iii−１）とを重合してなる重合体であって、該重合体の構成単量体中、前記（ｉ−１）が４０質量％以上、９８質量％以下であり、前記（ii−１）が０．５質量％以上、３０質量％以下であり、前記（iii−１）が０．５質量％以上、３０質量％以下である重合体である、請求項１記載の繊維製品用糊剤組成物。
【請求項３】
（ｃ）成分が、カチオン化澱粉である請求項１又は請求項２記載の繊維製品用糊剤組成物。
【請求項４】
（ｄ）成分が、プロピレングリコールである請求項１〜３の何れか１項記載の繊維製品用糊剤組成物。
【請求項５】
（ｅ）成分として、更にシリコーン化合物を含有する請求項１〜４の何れか１項記載の繊維製品用糊剤組成物。
【請求項６】
請求項１〜５の何れか１項記載の糊剤組成物を繊維製品に付与する工程、該工程の後に繊維製品を乾燥させる工程、及び、該工程の後にアイロン掛けする工程、を有する繊維製品の処理方法。
【発明の詳細な説明】
【技術分野】
【０００１】
本発明は、アイロン処理時の処理空間に香りを発現するとともに、アイロン掛け後、室温まで放冷した繊維製品に香りを発現する、衣料等の繊維製品用の糊剤組成物に関する。
【背景技術】
【０００２】
糊剤は、ワイシャツ、シーツなどの繊維製品をパリッとした張りのある好ましい風合いに仕上げる目的で、一般家庭用、業務用として広く用いられている繊維製品用の処理剤である。
【０００３】
従来、繊維製品用の糊剤としてカルボキシルメチルセルロース、ポリビニルアルコール、澱粉等が用いられてきたが、使いやすくする為の種々改良が行われ、冷水に希釈が容易であり、使用性が簡便な酢酸ビニルを主成分とした液状糊剤が開発されている。また、近年では、洗濯機での使用を推奨する糊剤として、酢酸ビニルを主成分とした糊剤の布への吸着性を向上させる技術（特許文献１）、次回洗浄で容易に糊落ちが可能となる技術（特許文献２）が開示されている。吸着性、糊落ち性が高められたおかげで、家庭での洗濯工程において洗濯機を用いて簡便に繊維製品の糊付けが可能となっている。
【０００４】
また、ケイ酸エステル化合物を繊維製品上に残留させ、このケイ酸エステル化合物の加水分解物（アルコール性香気成分）を香料成分として用いることにより、維持性の香りを残香させる技術が開示されている（特許文献３、４）。
【先行技術文献】
【特許文献】
【０００５】
【特許文献１】特開平１０−１９５７７２号公報
【特許文献２】特開２００１−３０２４号公報
【特許文献３】特開２０１０−１６３７１４号公報
【特許文献４】特開２０１２−４１４４３号公報
【発明の概要】
【発明が解決しようとする課題】
【０００６】
本発明は、アイロン処理時の処理空間に香りを発現するとともに、アイロン掛け後、室温まで放冷した繊維製品に香りを発現する繊維製品用の糊剤組成物に関する。
【０００７】
糊付けした繊維製品は、繊維剛性が高められるためにシワになりやすい特質を有し、アイロン掛けによる衣類ジワの除去を行う必要性が高まる。通常、アイロン掛けは、糊付け作業後、自然乾燥又は乾燥機で乾燥させた繊維製品に対して行われるが、アイロン掛けは高温の器具を用いた作業であり、心理的な面からも負担の大きい家事作業のひとつとなっていた。アイロン掛けの心理的負荷を軽減する方法として、作業時に爽やかな香りを揮散させることが挙げられるが、通常の香料成分は揮発性が高い化合物であるため糊剤に応用した場合に乾燥工程で揮発してしまい、アイロン時に香料の効果を発現させることが十分に出来なかった。
【０００８】
特許文献３及び４には、ケイ酸エステル化合物を繊維製品上に残留させ、熱処理する技術開示があるが、熱処理後も香料成分を繊維上に残留させる技術が開示されるに留まっており、繊維への残香性に優れるものの、アイロン作業時の作業空間への香りの揮散、すなわち作業時に爽やかな香りを揮散させる点に関しては、更に高い性能を有する技術開発が望まれていた。
【０００９】
繊維への残香性と、繊維からの発香性という相反する課題に対して、両立して機能発現することを可能とすることが本発明の課題である。
【課題を解決するための手段】
【００１０】
本発明は、（ａ）一般式（１）で表される化合物〔以下、（ａ）成分という〕、（ｂ）総炭素数が１以上、７以下である脂肪酸のビニルエステル由来の構造を構成骨格の一部として有する重合体〔以下、（ｂ）成分という〕、（ｃ）カチオン性基を有する水溶性重合体〔以下、（ｃ）成分という〕、（ｄ）多価アルコール〔以下、（ｄ）成分という〕、及び水を含有する繊維製品用糊剤組成物を提供する。
【００１１】
【化１】
2014001469.tif 000002
【００１２】
〔式中、Ｘは−ＯＨ、−Ｒ1（Ｒ1は置換基としてフェニル基、水酸基又はアルコキシ基を有していても良い総炭素数１以上、２２以下の脂肪族炭化水素基）又は−ＯＲ2（Ｒ2は置換基としてフェニル基、水酸基又はアルコキシ基を有していても良い総炭素数６以上、２２以下の炭化水素基）、ＹはＸ又は−ＯＳｉ（Ｘ）3、ｎは平均重合度を示す０以上、１５以下の数である。複数個のＸ及びＹはそれぞれ同一でも異なっていても良いが、一分子中に−ＯＲ2を少なくとも１つ有する。〕
【００１３】
また、本発明は、上記本発明の糊剤組成物を繊維製品に付与する工程、該工程の後に繊維製品を乾燥させる工程、及び、該工程の後にアイロン掛けする工程、を有する繊維製品の処理方法を提供する。
【発明の効果】
【００１４】
本発明の繊維製品用糊剤によれば、アイロン処理時の処理空間に香りを発現するとともに、アイロン掛け後、室温まで放冷した繊維製品に香りを発現する。したがって、アイロン作業時に加え、アイロン後に畳み、収納する工程まで香りを享受することができる。
【発明を実施するための形態】
【００１５】
＜（ａ）成分＞
（ａ）成分は、上記一般式（１）で表される化合物である。一般式（１）において、Ｘは−ＯＨ、−Ｒ1又は−ＯＲ2、ＹはＸ又は−ＯＳｉ（Ｘ）3、ｎは平均重合度を示す０以上、１５以下の数であり、複数個のＸ及びＹはそれぞれ同一でも異なっていても良いが、一分子中に−ＯＲ2を少なくとも１つ有する。
【００１６】
Ｒ1は、置換基としてフェニル基、水酸基又はアルコキシ基を有していても良い、総炭素数１以上、２２以下の脂肪族炭化水素基を示すが、置換基としてフェニル基、水酸基又はアルコキシ基を有していても良い、総炭素数１以上、２２以下の直鎖又は分岐鎖のアルキル基又はアルケニル基が好ましい。
【００１７】
ｎが０の場合には、Ｒ1は炭素数６以上、１８以下の直鎖又は分岐鎖のアルキル基がより好ましく、ｎ−ヘキシル基、ｎ−オクチル基、ｎ−デシル基、ｎ−ドデシル基、ｎ−ヘキサデシル基、ｎ−オクタデシル基等の炭素数６以上、１８以下の直鎖アルキル基が更に好ましく、炭素数１０以上、１８以下の直鎖アルキル基が更により好ましい。また、ｎが１以上、１５以下の場合には、Ｒ1はメチル基及びベンジル基から選ばれる基が好ましく、メチル基がより好ましい。
【００１８】
Ｒ2は置換基としてフェニル基、水酸基又はアルコキシ基を有していても良い総炭素数６以上、更に８以上、そして炭素数２２以下、１５以下の炭化水素基を示す。また、Ｒ2は好ましくは炭素数６〜２２、更に好ましくは６〜１５、より更に好ましくは８〜１５の炭化水素基を示す。
【００１９】
Ｒ2の炭化水素基としては、アルキル基、アルケニル基、アルキルアリール基又はアリールアルキル基が好ましく、分岐構造を有するアルキル基及び分岐構造を有するアルケニル基から選ばれる基がより好ましい。
【００２０】
一般式（１）において、ｎが０の場合には、４個のＸのうち２〜４個、更に３又は４個が−ＯＲ2であり、残りが−Ｒ1である化合物が好適である。ｎが０の場合の好ましい化合物としては、下記式（１−１）又は（１−２）で表される化合物が挙げられる。
【００２１】
【化２】
2014001469.tif 000003
【００２２】
〔式中、Ｒ1及びＲ2は前記と同じ意味を示す。〕
【００２３】
一般式（１）において、ｎが１以上、１５以下の場合には、ｎは平均重合度を示し、全てのＸ及びＹに対して、１／１０以上、更に１／８以上が−ＯＲ2であり、残りが−Ｒ1である化合物が好適であり、全てのＸ及びＹが−ＯＲ2である化合物がより好ましい。ｎが１以上、１５以下の場合、ｎとしては、１以上、そして、１０以下、更に５以下が好ましい。また、ｎが１〜１５の場合、ｎとしては、１〜１０、１〜５が好ましい。
【００２４】
ｎが１以上、１５以下の場合の好ましい化合物としては、下記式（１−３）又は（１−４）で表される化合物が挙げられる。
【００２５】
【化３】
2014001469.tif 000004
【００２６】
〔式中、Ｒ1及びＲ2は前記と同じ意味を示す。ｍは１以上、１５以下の数を示し、Ｔは、−ＯＲ2又は−Ｒ1を示す。〕
【００２７】
一般式（１）で表される化合物は、特開昭５４−５９４９８号公報、特開昭５４−９３００６号公報などに記載されている方法で入手することができる。
【００２８】
アイロン時の処理空間の香り強度を高めるために、（ａ）成分の分子量は、２０００未満であることが好ましく、１５００以下であることがより好ましく、１２００以下であることが更に好ましく、５００以下であることがより更に好ましい。この分子量は、ガスクロマトグラフ質量分析（ＧＣ−ＭＳ）により測定された重量平均分子量である。
【００２９】
本発明の繊維製品用糊剤組成物において、（ａ）成分の含有量は、上限値以下でアイロン時に強すぎない良好な香り強度を示し、下限値以上で処理布の香り及びアイロン時の香りが認知できる良好な香り強度となるため、０．０１質量％以上、更に０．０３質量％以上、更に０．０５質量％以上、更に０．０７質量％以上が好ましく、そして、５質量％以下、更に１質量％以下、更に０．５質量％以下、更に０．３質量％以下が好ましい。また、同様の理由により、（ａ）成分の含有量は、本発明の組成物中、０．０１〜５質量％が好ましく、０．０３〜１質量％がより好ましく、０．０５〜０．５質量％が更に好ましく、０．０７〜０．３質量％がより更に好ましい。
【００３０】
＜（ｂ）成分＞
（ｂ）成分は、総炭素数が１以上、７以下である脂肪酸のビニルエステル由来の構造を構成骨格の一部として有する重合体である。（ｂ）成分である重合体は、特開平１０−１９５７７２号公報または特開２００１−３０２４号公報記載の方法で得ることが出来るものである。
【００３１】
衣類への張り性付与の点から好ましい（ｂ）成分としては、総炭素数が１以上、７以下である脂肪酸のビニルエステル（ｉ）と、不飽和カルボン酸類（ii）と、これらと共重合可能な他のモノマー（iii）〔以下、モノマー（iii）という〕との共重合体が挙げられる。
【００３２】
総炭素数が１以上、７以下である脂肪酸のビニルエステルを構成する脂肪酸は、炭素数１以上、５以下が好ましい。総炭素数が１以上、７以下である脂肪酸のビニルエステルの具体例としては、酢酸ビニル、酪酸ビニル、プロピオン酸ビニル等が挙げられ、これらの１種又は２種以上を組み合わせて用いることができるが、酢酸ビニルが好ましい。前記共重合体の総炭素数が１以上、７以下である脂肪酸のビニルエステル（ｉ）も同様である。
【００３３】
また不飽和カルボン酸類（ii）としては、総炭素数３〜９の不飽和カルボン酸が好ましく、アクリル酸、メタクリル酸、クロトン酸、イタコン酸モノメチル、イタコン酸モノブチル、フマル酸モノメチル、フマル酸モノブチル、マレイン酸モノブチルから選ばれる１種又は２種以上の不飽和カルボン酸が好ましい。
【００３４】
モノマー（iii）としては、α，β−不飽和カルボン酸アミドが好ましく、更に、炭素数１〜９のアルキル基、炭素数１〜９のアルコキシル基、又は炭素数２〜９のアシル基を有するα，β−不飽和カルボン酸アミドが好ましい。具体的には、Ｎ，Ｎ−ジメチルアクリルアミド、Ｎ，Ｎ−ジエチルメタクリルアミド、Ｎ−プロピルアクリルアミド、Ｎ−ヒドロキシエチルメタクリルアミド、ダイアセトンイソアクリルアミド等が好ましいものとして例示される。また、ジアルキル置換体の場合、２つのアルキル鎖長は異なっていてもよく、α，β−不飽和カルボン酸アミドモノマーのかわりに、α，β−不飽和カルボン酸アミドモノマーのポリマーも使用可能である。ポリマーの場合、その分子量は特に限定されず、上記のカルボン酸アミド群から選ばれる２種以上のモノマーを共重合して得たコポリマーであってもよい。
【００３５】
（ｂ）成分を構成する上記総炭素数が１以上、７以下である脂肪酸のビニルエステル（ｉ）、不飽和カルボン酸類（ii）及びモノマー（iii）の共重合割合は、全モノマー中、総炭素数が１以上、７以下である脂肪酸のビニルエステル（ｉ）９９．９〜７０質量％、不飽和カルボン酸類（ii）０．１〜１０質量％、モノマー（iii）０〜２０質量％の割合が好ましい。不飽和カルボン酸類（ii）及びモノマー（iii）の共重合割合等を変化させることにより、糊剤の繊維への吸着性に優れ、洗濯時の糊落ち性に優れるとともに、共重合反応の安定性を調節することができる。
【００３６】
本発明の（ｂ）成分は、これを含有するエマルジョンとして製造できる。この場合、総炭素数が１以上、７以下である脂肪酸のビニルエステル（ｉ）は、エマルジョンを合成する際の全仕込み原料に対して、２０質量％以上、更に２５質量％以上用いるのが好ましく、そして、６０質量％以下、更に５０質量％用いるのが好ましい。また、総炭素数が１以上、７以下である脂肪酸のビニルエステル（ｉ）は、エマルジョンを合成する際の全仕込み原料に対して、２０〜６０質量％用いるのが好ましく、２５〜５０質量％用いるのが更に好ましい。その際、不飽和カルボン酸類（ii）は、前記総炭素数が１以上、７以下である脂肪酸のビニルエステル（ｉ）１００質量部に対して０．１質量部以上、更に０．２質量部以上の割合で用いるのが好ましく、そして、１５質量部以下、更に５質量部以下の割合で用いるのが好ましい。また、不飽和カルボン酸類（ii）は、前記総炭素数が１以上、７以下である脂肪酸のビニルエステル（ｉ）１００質量部に対して０．１〜１５質量部、更に０．２〜５質量部の割合で用いるのが好ましい。また、モノマー（iii）、中でもα，β−不飽和カルボン酸アミドは、前記総炭素数が１以上、７以下である脂肪酸のビニルエステル（ｉ）１００質量部に対して１質量部以上、更に２質量部以上の割合で用いるのが好ましく、そして、３０質量部以下、更に２０質量部の割合で用いるのが好ましい。また、モノマー（iii）、中でもα，β−不飽和カルボン酸アミドは、前記総炭素数が１以上、７以下である脂肪酸のビニルエステル（ｉ）１００質量部に対して１〜３０質量部、更に２〜２０質量部の割合で用いるのが好ましい。α，β−不飽和カルボン酸アミドの割合を１質量部以上とすることにより洗濯時の糊落ち性を充分に改善することができ、また３０質量部以下とすることにより共重合時のエマルジョンの安定性が良好となる。
【００３７】
本発明の（ｂ）成分としては、酢酸ビニル（ｉ−１）と、アクリル酸及びメタクリル酸から選ばれる１種以上の不飽和カルボン酸（ii−１）と、Ｎ，Ｎ−ジメチルアクリルアミド、Ｎ，Ｎ−ジメチルメタクリルアミド、Ｎ，Ｎ−ジエチルアクリルアミド及びＮ，Ｎ−ジエチルメタクリルアミドから選ばれる１種以上の不飽和カルボン酸アミド（iii−１）とを重合してなる重合体であって、該重合体の構成単量体中、前記（ｉ−１）が４０質量％以上、更に６０質量％以上、更に８０質量％以上、更に９０質量％以上、更に９５質量％以上、また、９８質量％以下、更に９７質量％以下、更に９６質量％以下であり、前記（ii−１）が０．５質量％以上、更に１質量％以上、更に２質量％以上、そして、３０質量％以下、更に１０質量％以下、更に５質量％以下、更に３質量％以下であり、前記（iii−１）が０．５質量％以上、更に１質量％以上、更に１．５質量％以上、そして、３０質量％以下、更に１０質量％以下、更に８質量％、更に５質量％、更に３質量％以下である重合体が好ましい。また、（ｂ）成分は、酢酸ビニル（ｉ−１）と、アクリル酸及びメタクリル酸から選ばれる１種以上の不飽和カルボン酸（ii−１）と、Ｎ，Ｎ−ジメチルアクリルアミド、Ｎ，Ｎ−ジメチルメタクリルアミド、Ｎ，Ｎ−ジエチルアクリルアミド及びＮ，Ｎ−ジエチルメタクリルアミドから選ばれる１種以上の不飽和カルボン酸アミド（iii−１）とを重合してなる重合体であって、該重合体の構成単量体中、前記（ｉ−１）が４０〜９８質量％、更に６０〜９７質量％、更に９０〜９６質量％であり、前記（ii−１）が０．５〜３０質量％、更に１〜１０質量％、更に２〜３質量％であり、前記（iii−１）が０．５〜３０質量％、更に１〜１０質量％、更に１．５〜３質量％である重合体が好ましい。
【００３８】
（ｂ）成分を含むエマルジョンについて詳述する。（ｂ）成分を含有するエマルジョンを得るための共重合反応に際しては、乳化剤として界面活性剤が用いられる。かかる界面活性剤としては、ノニオン性界面活性剤、アニオン性界面活性剤、カチオン性界面活性剤が挙げられる。
【００３９】
これらのうち、ノニオン界面活性剤が好ましい。ノニオン性界面活性剤としては、ＨＬＢが１２以上、更に１５以上、そして、１９以下、更に１８以下のものが好ましい。また、これらのノニオン性界面活性剤としては、ＨＬＢが１２〜１９、更に１５〜１８のものが好ましい。
【００４０】
（ｂ）成分を含有するエマルジョンを製造する際、界面活性剤、好ましくはノニオン性界面活性剤と、（ｃ）成分、好ましくはカチオン化澱粉及びカチオン化セルロースから選ばれる水溶性重合体の存在下で、総炭素数が１以上、７以下である脂肪酸のビニルエステルが一部ないし全部を占めるモノマーを重合させることができる。この方法は、糊剤の繊維に対する吸着性を高める観点から好ましい。
【００４１】
本発明においては、最終的な糊剤組成物における界面活性剤の含有量を、（ｂ）成分及び（ｃ）成分の合計質量に対して１．０質量％以下、好ましくは０．５質量％以下とすることが好ましい。界面活性剤の含有量が１．０質量％以下であると、エマルジョンの繊維への吸着性が著しく向上し、繊維へ張りを与えるためのエマルジョン量が低減出来る。（ｂ）成分及び（ｃ）成分の合計質量に対する界面活性剤の含有量を１．０質量％以下にする方法としては、上記（ｂ）成分及び（ｃ）成分を含有するエマルジョンを製造する際に、乳化剤として用いられる界面活性剤の添加量を上記割合になるように調整する方法、又は得られたエマルジョン中の界面活性剤を濾過等により除去して、界面活性剤の含有量が上記割合になるようにする方法が挙げられる。
【００４２】
本発明の糊料組成物中、界面活性剤の含有量は０．０１〜１質量％が好ましく、０．０５〜０．５質量％が更に好ましい。
【００４３】
本発明の繊維製品用糊剤組成物において、（ｂ）成分の含有量は、上限値以下で組成物自体が計量しやすい適切な粘度となり、下限値以上で衣類のハリ性を向上させる糊剤としての効果が良好となるため、１０質量％以上、更に２０質量％以上、更に３０質量％以上、更に３５質量％以上が好ましく、そして、７０質量％以下、更に６０質量％以下、更に５０質量％以下、更に４５質量％以下が好ましい。また、同様の理由により、（ｂ）成分の含有量は、本発明の組成物中、１０〜７０質量％が好ましく、２０〜６０質量％がより好ましく、３０〜５０質量％が更に好ましく、３５〜４５質量％がより更に好ましい。
【００４４】
＜（ｃ）成分＞
（ｃ）成分は、カチオン性基を有する水溶性重合体である。（ｃ）成分である水溶性重合体は、特開平１０−１９５７７２号公報または特開２００１−３０２４号公報記載の方法で得ることが出来るものである。
【００４５】
（ｃ）成分は、衣類への糊剤の吸着性に優れるものが好ましい。（ｃ）成分としては、カチオン性セルロース、カチオン性澱粉、及びカチオン性ビニル重合体から選ばれる１種又は２種以上のカチオン性基を有する水溶性重合体が挙げられる。（ｃ）成分としては、カチオン性セルロース、及びカチオン性澱粉から選ばれる１種又は２種以上のカチオン性基を有する水溶性重合体が好ましく、カチオン性澱粉がより好ましい。カチオン性セルロース及びカチオン性澱粉から選ばれる１種又は２種以上のカチオン性基を有する水溶性重合体としては、例えば次の一般式（２）で表される化合物が好ましい。
【００４６】
【化４】
2014001469.tif 000005
【００４７】
〔式中、
Ａ：セルロース残基又は澱粉残基を示す。
Ｒ1c：炭素数１〜１２のアルキレン基又はヒドロキシアルキレン基を示す。
Ｒ2c，Ｒ3c，Ｒ4c：それぞれ同一であっても異なっていても良い、炭素数１〜１２のアルキル基、アリール基又はアラルキル基を示す。またＲ2c，Ｒ3c，Ｒ4cのうちのいずれか２つは窒素原子とともに複素環を形成していてもよい。
Ｘ’-：塩素、臭素、沃素、硫酸、スルホン酸、メチル硫酸、燐酸、硝酸等のアニオンを示す。
ｐ：１以上、セルロース又は澱粉中の水酸基の数以下の整数を示す。〕
【００４８】
本発明に用いられるカチオン性セルロース及びカチオン性澱粉のカチオン置換度は０．０１以上、２以下、また、０．０１〜２、即ち無水グルコース単位当り、０．０１個以上、更に０．０５個以上、そして、２個以下、更に１．５個以下のカチオン基が導入されたもの、また、無水グルコース単位当り、０．０１〜２個、更に０．０５〜１．５個のカチオン基が導入されたものが好ましい。カチオン置換度を０．０１以上とすることにより繊維への吸着性を十分向上させることができ、また２を超えてもかまわないが反応収率の点から２以下が好ましい。
【００４９】
またカチオン性ビニル重合体としては次の一般式（３）で表されるものが例示される。
【００５０】
【化５】
2014001469.tif 000006
【００５１】
〔式中、
Ｒ5c：水素原子又はメチル基を示す。
Ｒ6c，Ｒ7c，Ｒ8c：それぞれ同一であっても異なっていても良い、水素原子、炭素数１〜４のアルキル基又は置換アルキル基を示す。
Ｙ：エステル結合中の酸素原子又はアミド結合中のＮＨ基を示す。
Ｘ’-：塩素、臭素、沃素、硫酸、スルホン酸、メチル硫酸、燐酸、硝酸等のアニオンを示す。
ｒ：１〜１０の数を示す。
ｑ：１０〜１０，０００の数を示す。〕
【００５２】
これらカチオン性基を有する水溶性重合体としては、上記一般式（２）で表されるカチオン性セルロース又はカチオン性澱粉が好ましい。また、カチオン性基を有する水溶性重合体の５０℃における５質量％水溶液の粘度は、５ｍＰａ・ｓ以上、更に１０ｍＰａ・ｓ以上が好ましく、そして、１，０００ｍＰａ・ｓ以下、更に５００ｍＰａ・ｓ以下が好ましい。また、該粘度は、５〜１，０００ｍＰａ・ｓが好ましく、１０〜５００ｍＰａ・ｓが更に好ましい。
【００５３】
本発明の繊維製品用糊剤組成物において、（ｃ）成分の含有量は、上限値以下で組成物自体の液性が良好となり、下限値以上では洗濯機で糊剤を使用した場合の衣類への吸着性が向上するため、０．２質量％以上、更に０．５質量％以上、更に１質量％以上、更に３質量％以上が好ましく、そして、１０質量％以下、更に８質量％以下、更に５質量％以下、更に４質量％以下が好ましい。また、同様の理由により、（ｃ）成分の含有量は、本発明の組成物中、０．２〜１０質量％が好ましく、０．５〜８質量％がより好ましく、１〜５質量％が更に好ましく、３〜４質量％が最も好ましい。
【００５４】
＜（ｄ）成分＞
（ｄ）成分は、多価アルコールであり、組成物の低温保存安定性を向上させるとともに、アイロン時の香り立ち性を高める目的で配合する。本発明において使用される好ましい多価アルコールとしては、グリセリン、エチレングリコール、プロピレングリコール、及びソルビトールから選ばれる１種又は２種以上の多価アルコールが挙げられる。なかでも、エチレングリコール、及びプロピレングリコールから選ばれる多価アルコールが組成物の低温保存安定性の向上及びアイロン時の香り立ち性を高める点から好ましい。
【００５５】
本発明の繊維製品用糊剤組成物において、（ｄ）成分の含有量は、上限値以下では組成物自体の均一な分散液が得られ、下限値以上で組成物の低温保存安定性が優れるとともに、アイロン時の香り立ち性を高められるため、０．２質量％以上、更に０．５質量％以上、更に１質量％以上、更に２質量％以上、更に２．５質量％以上、更に３質量％以上が好ましく、そして、１０質量％以下、更に８質量％以下、更に５質量％以下、更に４質量％以下が好ましい。また、同様の理由により、（ｄ）成分の含有量は、本発明の組成物中、０．２〜１０質量％が好ましく、０．５〜８質量％がより好ましく、１〜５質量％が更に好ましく、３〜４質量％がより更に好ましい。
【００５６】
＜水＞
本発明の繊維製品用糊剤組成物は、水を含有する。水は、該組成物の残部であってよいが、含有量は３０質量％以上、更に５０質量％以上、そして、９０質量％以下、更に８０質量％以下が好ましい。
【００５７】
＜繊維製品用糊剤組成物＞
組成物の保存安定性の観点から、本発明の繊維製品用糊剤組成物の２０℃におけるｐＨは、４以上、更に５以上、更に６以上、更に６．５以上が好ましく、そして、１０以下、更に９以下、更に８．５以下、更に８以下が好ましい。また、同様の理由により、本発明の繊維製品用糊剤組成物の２０℃におけるｐＨは、４〜１０が好ましく、５〜９がより好ましく、６〜８．５が更に好ましく、６．５〜８がより更に好ましい。
【００５８】
本発明の繊維製品用糊剤組成物は、液体組成物であることが好ましい。組成物は、溶液、分散液のいずれであってもよい。
【００５９】
〔（ｅ）成分〕
本発明の繊維製品用糊剤組成物は、アイロンの滑り性を向上させるために、（ｅ）成分としてシリコーン化合物を含有することが好ましい。シリコーン化合物としては、水不溶性のシリコーン化合物が好適である。ここで水不溶性のシリコーン化合物とは、２０℃のイオン交換水１Ｌに溶解する量が１ｇ以下のシリコーン化合物である。具体的にはジメチルポリシロキサン、４級アンモニウム変性ジメチルポリシロキサン、アミノ変性ジメチルポリシロキサン、アミド変性ジメチルポリシロキサン、エポキシ変性ジメチルポリシロキサン、カルボキシ変性ジメチルポリシロキサン、ポリオキシアルキレン変性ジメチルポリシロキサン、フッ素変性ジメチルポリシロキサンから選ばれる１種又は２種以上の水不溶性シリコーン化合物が挙げられる。
【００６０】
シリコーン化合物、中でも水不溶性のシリコーン化合物の分子量は、２，０００以上、更に３，０００以上、更に５，０００以上が好ましく、そして、１００万以下が好ましい。また、シリコーン化合物、中でも水不溶性のシリコーン化合物の分子量は、好ましくは２，０００〜１００万、より好ましくは３，０００〜１００万、更に好ましくは５，０００〜１００万である。
【００６１】
シリコーン化合物、中でも水不溶性のシリコーン化合物の２５℃における粘度は、２ｍｍ2／ｓ以上、更に５００ｍｍ2／ｓ以上、更に１，０００以上が好ましく、そして、１００万ｍｍ2／ｓ以下が好ましい。また、シリコーン化合物、中でも水不溶性のシリコーン化合物の２５℃における粘度は、好ましくは２〜１００万ｍｍ2／ｓ、より好ましくは５００〜１００万ｍｍ2／ｓ、更に好ましくは１，０００〜１００万ｍｍ2／ｓである。
【００６２】
（ｄ）成分としては、ジメチルポリシロキサン、アミノ変性ジメチルポリシロキサン、アミド変性ジメチルポリシロキサン、ポリオキシアルキレン（ポリオキシエチレン及びポリオキシプロピレンから選ばれる１種以上、好ましくはポリオキシエチレン）変性ジメチルポリシロキサンから選ばれる１種以上が好ましく、ジメチルポリシロキサン（ジメチルシリコーン）がより好ましい。これらは、水不溶性であることが好ましく、前記分子量、前記粘度を有することが好ましい。
【００６３】
アミノ変性ジメチルポリシロキサンとしては、アミノ当量（アミノ当量とは窒素原子１個当たりの分子量）が、１，５００ｇ／ｍｏｌ以上、更に２，５００ｇ／ｍｏｌ以上、更に３，０００ｇ／ｍｏｌ以上、そして、４０，０００ｇ／ｍｏｌ以下、更に２０，０００ｇ／ｍｏｌ以下、更に１０，０００ｇ／ｍｏｌ以下のものが好適である。また、アミノ変性ジメチルポリシロキサンとしては、前記アミノ当量が、１，５００〜４０，０００ｇ／ｍｏｌ、更に２，５００〜２０，０００ｇ／ｍｏｌ、より更に３，０００〜１０，０００ｇ／ｍｏｌのものが好適である。
【００６４】
ポリオキシアルキレン変性ジメチルポリシロキサンとしては、界面活性剤便覧（産業図書（株）発行  昭和３５年７月５日発行）、３２４頁〜３２５頁に記載の曇数Ａが、０以上、そして、１８以下、更に１０以下、更に５以下のものが好適である。また、ポリオキシアルキレン変性ジメチルポリシロキサンとしては、前記曇数Ａが、０〜１８、更に０〜１０、より更に０〜５のものが好適である。
【００６５】
アイロンの滑り性を向上させる観点から、（ｅ）成分として、下記一般式（４）で表される化合物を用いることもできる。
【００６６】
【化６】
2014001469.tif 000007
【００６７】
〔式中、Ｚは−ＯＨ、−Ｒ1（Ｒ1は置換基としてフェニル基、水酸基又はアルコキシ基を有していても良い総炭素数１以上、２２以下の脂肪族炭化水素基）又は−ＯＲ2（Ｒ2は置換基としてフェニル基、水酸基又はアルコキシ基を有していても良い総炭素数６以上、２２以下の炭化水素基）、ＷはＺ又は−ＯＳｉ（Ｚ）3、ｎ’は平均重合度を示す１６以上、２０，０００以下の数である。複数個のＺ及びＷはそれぞれ同一でも異なっていても良いが、一分子中に−ＯＲ2を少なくとも１つ有する。〕
【００６８】
一般式（４）に於いてｎ’は平均重合度を示すが、アイロンの滑り性向上の点からｎ’の値は１６以上であり、好ましくは２０以上、更に３０以上、更に５０以上、更に１００以上、そして、２０，０００以下であり、好ましくは１５，０００以下、更に１０，０００以下、更に８，０００以下、更に５，０００以下である。また、同様の理由により、ｎ’の値は１６〜２０，０００であり、２０〜１５，０００が好ましく、３０〜１０，０００がより好ましく、５０〜８，０００が更に好ましく、１００〜５，０００がより更に好ましい。
【００６９】
本発明の繊維製品用糊剤組成物において、（ｅ）成分の含有量は、上限値以下では処理繊維がべとつかず、良好な手触りとなり、下限値以上でアイロンの滑り性に優れるため、０．００５質量％以上、更に０．０１質量％以上、更に０．０５質量％以上、更に０．１質量％以上が好ましく、そして、３質量％以下、更に１質量％以下、更に０．５質量％以下、更に０．３質量％以下が好ましい。また、同様の理由により、（ｅ）成分の含有量は、本発明の組成物中、０．００５〜３質量％が好ましく、０．０１〜１質量％がより好ましく、０．０５〜０．５質量％が更に好ましく、０．１〜０．３質量％がより更に好ましい。
【００７０】
〔その他の成分〕
本発明の糊剤組成物は、糊剤組成物自体あるいは処理した繊維製品の香り立ちをよくする観点から、（ｆ）成分として香料を含有することができる。本発明の繊維製品用糊剤組成物中の（ｆ）成分の含有量は、０質量％以上、更に０．０１質量％以上、更に０．１質量％以上が好ましく、そして、１．５質量％以下、更に１質量％以下、更に０．８質量％以下が好ましい。また、同様の理由により、本発明の繊維製品用糊剤組成物中の（ｆ）成分の含有量は、０〜１．５質量％が好ましく、０．０１〜１質量％がより好ましく、０．１〜０．８質量％が更に好ましい。また、（ａ）成分と（ｆ）成分の割合は、（ａ）成分／（ｆ）成分の質量比で５０／５０以上、更に７０／３０以上、更に８０／２０以上が好ましく、そして、９９／１以下、更に９０／１０以下が好ましい。また、（ａ）成分／（ｆ）成分の質量比は、５０／５０〜９９／１が好ましく、７０／３０〜９０／１０がより好ましく、８０／２０〜９０／１０が更に好ましい。
【００７１】
（ｆ）成分としては、テルピネオール、ゲラニオール、リナロール、ミルセノール、ネロール、シス−ジャスモン、フェニルエチルアセテート、アリルアミルグリコレート、リファローム、シス−３−ヘキシルアセテート、スチラリルアセテート、ｏ−ｔ−ブチルシクロヘキサノン、ｐ−ｔ−ブチルシクロヘキサノン、アセチルオイゲノール、シンナミルアセテート、オイゲノール、イソオイゲノール、モスシンス、アニソール、メチルオイゲノール、クマリン、i）α−ピネン、β−ピネン、カンフェン、リモネン、テルピノーレン、ミルセン、ｐ−サイメンから選ばれる炭化水素系香料、ii）サンダルマイソールコア、サンタロール、ｌ−メントール、シトロネロール、ジヒドロミルセノール、エチルリナロール、ムゴール、ネロリドールから選ばれるアルコール系香料、iii）アルデヒドＣ−１１１、グリーナール、マンダリンアルデヒド、シトラール、シトロネラール、アミルシンナミックアルデヒド、ヘキシルシンナミックアルデヒド、リリアール、ジヒドロジャスモン、ｌ−カルボン、イオノンα、メチルイオノンα、メチルイオノンＧから選ばれるアルデヒド、ケトン系香料、iv）ヘプチルアセテート、シトロネリルアセテート、ゲラニルアセテート、リナリルアセテート、エチルシンナメート、ベンジルサリシレート、イソブチルサリシレートから選ばれるエステル系香料、v）チモール、バニトロープから選ばれるフェノール系香料、vi）セドロキサイド、シトロネリルエチルエーテル、アネトール、ネロリンヤラヤラ、エステラゴール、メチルイソオイゲノールから選ばれるエーテル系香料、その他β−カリオフィレン、トリメチルウンデセナール、ヘキシルサリシレート、アンブロキサン、テンタローム、パールライド等を挙げることができる。（ｆ）成分として、ここに列記した化合物の１種又は複数種を用いることができる。
【００７２】
また、本発明において、更に、組成物の液性維持を考慮して、（ｄ）成分以外の有機溶媒を含有していてもよい。有用な有機溶媒の具体例としては、ベンジルアルコール、脂肪族分岐鎖アルコール（例えば、２−メチルブタノール及び２−エチルブタノール）、アルコキシル化脂肪族分岐鎖アルコール（例えば、１−メチルプロポキシエタノール及び２−メトキシブトキシエタノール）、炭素数１〜５の直鎖アルコールのアルコキシル化物（例えば、ブトキシプロポキシプロパノール、ブトキシエタノール、ブトキシプロパノール、エトキシエタノール、又はこれらの混合物）、炭素数１〜５の直鎖アルコール（例えば、メタノール、エタノール、プロパノール、又はこれらの混合物）が挙げられる。
【００７３】
使用に好ましい有機溶媒としては、ｎ−プロパノール、イソプロパノール、ブタノール、メタノール、エタノールが挙げられる。
【００７４】
本発明において、（ｄ）成分以外の有機溶媒の含有量は、０質量％以上、更に０．０１質量％以上、更に０．１質量％以上が好ましく、そして、１０質量％以下、更に５質量％以下、更に３質量％が好ましい。また、（ｄ）成分以外の有機溶媒の含有量は、組成物中、０〜１０質量％が好ましく、０．０１〜５質量％がより好ましく、０．１〜３質量％が更に好ましい。
【００７５】
更に本発明の繊維製品用糊剤組成物には必要に応じて、香料、殺菌剤、防腐剤、蛍光染料、顔料等を添加することができる。
【００７６】
＜繊維製品の処理方法＞
本発明の繊維製品用糊剤組成物は、該組成物を繊維製品に付与する工程、該工程の後に繊維製品を乾燥させる工程、及び、該工程の後にアイロン掛けする工程、を有する繊維製品の処理方法に用いることが好ましい。本発明の組成物を繊維製品に付与する工程は、該組成物又はその水による希釈液を、衣料等の繊維製品と接触させて行うことができる。本発明の組成物を水で希釈した処理液に繊維製品を浸漬する方法が好ましい。
【００７７】
本発明の糊剤組成物を繊維製品に付与するにあたっては、繊維製品に対する処理液（糊剤組成物又はその希釈水）の量、所謂、浴比［処理液の質量］対［繊維製品の質量］を、１対１〜１対４程度にする方法で使用することが出来る。また、１対１０〜１対４０程度での使用も可能である。
【００７８】
また、本発明の糊剤組成物の固形分が、繊維製品の質量に対して、０．２〜６質量％、更に０．５〜４質量％となるように本発明の糊料組成物を繊維製品に付与することが好ましい。
【００７９】
処理液を用いる場合、該処理液の温度は、５℃〜４０℃が好ましく、１０℃〜３０℃が更に好ましい。処理液への繊維製品の浸漬時間は、５分〜３０分であることが好ましい。
【００８０】
本発明の組成物が付与された繊維製品を乾燥させる工程は、該繊維製品を乾燥機などの加熱下で乾燥させる方法や自然乾燥させる方法で行うことができる。また、アイロン掛けは、繊維製品の種類、素材等に応じて、一般的な条件（温度、時間等）を採用して行うことができる。
【実施例】
【００８１】
実施例及び比較例で用いた各配合成分をまとめて以下に示す。
＜（ａ）成分＞
（ａ−１）：下記合成例１で得られたオクチルケイ酸トリス(2-フェニルエチル)エステル
（ａ−２）：下記合成例２で得られたケイ酸テトラキス(cis-3-ヘキセニル)エステル
（ａ−３）：下記合成例３で得られたポリ(3,7-ジメチル-trans-2,6-オクタジエニルオキシ)シロキサン
【００８２】
＜（ａ’）成分（（ａ）成分の比較品）＞
（ａ’−１）：フェニルエチルアルコール
（ａ’−２）：cis-3-ヘキセノール
（ａ’−３）：ゲラニオール
【００８３】
＜（ｂ）成分及び（ｃ）成分＞
（ｂｃ−１）：下記合成例４で得られた酢酸ビニル・メタクリル酸・N,N-ジメチルアクリルアミドからなる共重合ポリマー、及びカチオン化澱粉を含有する混合物〔（ｂ）成分及び（ｃ）成分を含有する混合物〕
【００８４】
＜（ｄ）成分＞
（ｄ−１）：プロピレングリコール
【００８５】
＜（ｅ）成分＞
（ｅ−１）：ジメチルシリコーンエマルション(KM-97K、信越化学工業(株))
【００８６】
合成例１：オクチルケイ酸トリス(2-フェニルエチル)エステル[トリス(2-フェニルエチルオキシ)オクチルシラン]の合成
300mLの四つ口フラスコにオクチルトリエトキシシラン83.01g(0.30mol)、フェニルエチルアルコール127.76g(0.83mol)、2.8質量％ナトリウムメトキシドメタノール溶液0.857mLを入れ、窒素気流下エタノールを留出させながら110-115℃で2.5時間攪拌した。2.5時間後、槽内の圧力を徐々に8kPaまで下げ、エタノールを留出させながら110-119℃で更に3時間攪拌した。3時間後、冷却・減圧を解除した後、濾過を行い、オクチルケイ酸トリス(2-フェニルエチル)エステルを含む173.61gの淡黄色油状物を得た。
【００８７】
合成例２：ケイ酸テトラキス(cis-3-ヘキセニル)エステル[テトラキス(cis-3-ヘキセニルオキシ)シラン]の合成
200mLの四つ口フラスコにテトラエトキシシラン35.45g(0.17mol)、cis-3-ヘキセノール64.74g(0.65mol)、2.8質量％ナトリウムメトキシドメタノール溶液1.34mLを入れ、窒素気流下エタノールを留出させながら118-120℃で約2時間攪拌した。2時間後、槽内の圧力を徐々に8kPaまで下げ、エタノールを留出させながら112-119℃で更に3時間攪拌した。3時間後、冷却・減圧を解除した後、濾過を行い、ケイ酸テトラキス(cis-3-ヘキセニル)エステルを含む66.17gの薄茶色油状物を得た。
【００８８】
合成例３：ポリ(3,7-ジメチル-trans-2,6-オクタジエニルオキシ)シロキサンの合成
100mLの四つ口フラスコにテトラエトキシシラン72.96gと水酸化カリウム0.24g、イオン交換水0.4mLを入れ、窒素気流下120-125℃、33kPa-101kPa(常圧)で約37時間反応を行った。この間イオン交換水を0.4mL追加した。反応後、33kPaで更に2時間反応させた後、冷却、濾過を行い、67.29gのエトキシシランの縮合物を淡黄色液体として得た。続いて、100mLの四つ口フラスコにテトラエトキシシラン縮合物25.00gと3,7-ジメチル-trans-2,6-オクタジエン-1-オール(ゲラニオール)62.95g、4.8質量％水酸化ナトリウム水溶液0.17gを入れ、エタノールを留出させながら97-121℃で2時間攪拌した。2時間後、槽内の圧力を徐々に8kPaまで下げ、エタノールを留出させながら118-121℃で更に3時間攪拌した。3時間後、冷却・減圧を解除した後、濾過を行い、65.36gのポリ(3,7-ジメチル-trans-2,6-オクタジエニルオキシ)シロキサンを淡黄色油状物として得た。
【００８９】
合成例４：酢酸ビニル・メタクリル酸・N,N-ジメチルアクリルアミドからなる共重合ポリマー、及びカチオン化澱粉の混合物
窒素雰囲気下で重合反応槽に、カチオン化澱粉［コーンスターチと３−（Ｎ，Ｎ，Ｎ−トリメチルアンモニウムクロリド）−１，２−プロピレンオキサイドとの反応で得る。カチオン置換度は０．０８、５質量％水溶液の５０℃における粘度は７０ｍＰａ・ｓである］８．９質量部、及びイオン交換水１００質量部を９０℃にて均一溶解した後６０℃まで冷却し、酢酸ビニルを１０質量部とポリビニルアルコール（重量平均分子量６６，０００）３質量部、ノニオン性界面活性剤（ポリオキシエチレンラウリルエーテル、平均付加モル数４０、ＨＬＢ１８．３）１．５質量部を加え、更に、リン酸３ナトリウム０．５質量部、２，２’−アゾビス（２−アミジノプロパン）塩酸塩０．４質量部、イオン交換水２０質量部を加え、７５℃に加熱して重合を開始した。重合開始後、６時間かけて、酢酸ビニル、メタクリル酸、Ｎ，Ｎ−ジメチルアクリルアミドの最終比率が９５．５／２．５／２（質量比）になるように予め混合しておいたもの１００質量部を、反応溶液中に滴下した。滴下終了後、８０℃に昇温し、１時間そのまま攪拌を続けた。冷却後、１０質量％炭酸ナトリウム水溶液を用いてエマルションのｐＨを５に調整し、酢酸ビニル・メタクリル酸・N,N-ジメチルアクリルアミドからなる共重合ポリマー〔（ｂ）成分〕を４０．９質量％、カチオン化澱粉〔（ｃ）成分〕を３．６質量％、ノニオン性界面活性剤を０．６質量％含有する混合物を得た。
【００９０】
実施例及び比較例
最終の糊剤組成物が１，０００ｇになるように、表１に示す配合成分を表１に示す割合で用い、下記方法により表１に示す組成の糊剤組成物を調製した。得られた糊剤組成物を、下記処理方法で繊維製品に処理し、乾燥させた後、アイロン掛けを行った際の香り強度の評価を下記方法で行った。
【００９１】
＜糊剤組成物の調製法＞
長さ５ｃｍ、太さ０．８ｃｍのスターラーピースを入れた１，０００ｍＬのガラスビーカーに（ｂｃ−１）を入れ、２５℃にて、３００ｒｐｍで攪拌しながら、（ａ）又は（ａ’）、（ｄ−１）、（ｅ−１）、イオン交換水を添加し、糊剤組成物を調製した。
【００９２】
＜香り強度の評価＞
（１）前処理
木綿１００％ブロード（（株）色染社）１．５ｋｇを、市販の弱アルカリ性洗剤（花王（株）２０１２年製、アタック高活性バイオＥＸ、粉末タイプ）を用いて、家庭用全自動洗濯機（日立製ＮＷ−６ＣＹ）で５回洗浄を繰り返して過分の薬剤を除去した後（洗剤濃度０．０６６７質量％、水道水４７Ｌ使用、水温２０℃、洗浄１０分、ため濯ぎ２回）、２５℃４０％ＲＨの室内で一昼夜乾燥した。乾燥後、ブロードを１５ｃｍ×２５ｃｍに裁断し、香り評価用試験布とした。
【００９３】
（２）糊剤組成物による繊維製品の処理
上記で調製した糊剤１．３ｇを２０℃の水道水５００ｍｌが入った洗浄槽（内容積１，０００ｍｌ）に入れ、よく分散させた後、上記試験布２０ｇを入れ、ターゴトメータ型洗浄試験機を使用して、８０ｒｐｍで５分間処理した。その後、１分間脱水してから、２０℃、６５％ＲＨの恒温恒湿室中で一昼夜乾燥した。乾燥後、１５０℃にて１分間アイロン掛けを行った。
【００９４】
（３）アイロン掛け時の香り強度、及び室温まで放冷した布の香り強度
上記のアイロン掛け作業の間に感じられた香り強度の官能評価を行った。また、アイロン掛けした後の試験布について、２０℃まで放冷した後に、香り強度の官能評価を行った。官能評価は、１０人のパネラー（香り強度の官能評価を３年以上経験している熟達した評価パネラー）により下記の基準による５段階の香り強度を判定し、平均点を算出した。この平均点に基づき、下記基準で香り強度を決定し、表１に示した。
【００９５】
〔香り強度評価基準〕
４…強いにおい
３…楽に感知できるにおい
２…何のにおいであるかわかる弱いにおい
１…やっと感知できるにおい
０…無臭
◎…平均点が３点以上
○…平均点が２点以上３点未満
△…平均点が１以上２点未満
×…平均点が１点未満
【００９６】
【表１】
2014001469.tif 000008
【００９７】
実施例１〜３と比較例１〜３の結果から、本発明の（ａ）成分の効果により、アイロン掛け時に香り立つ匂いの強度が高いことがわかる。更には、室温まで放冷した後の布について、匂いの強度が高いことがわかる。